(57)【要約】【課題】  着用直後は伸長後の戻りが適度に遅く、緩やかに弾性回復するが、最終的な歪みは小さいという、従来にない弾性回復挙動を示すことにより、優れたサポート感を発現可能なポリウレタンエラストマー、及びそれを用いた弾性繊維を提供する。【解決手段】  芳香族骨格を有するポリエステルポリオール（Ａ）、炭素数が２〜６の範囲の脂肪族骨格を有するジオール（Ｂ）、及びジイソシアネート（Ｃ）を反応させて得られるポリウレタンエラストマーであり、〔条件１〕厚さ５０μｍのフィルムのｔａｎδピーク温度が０〜４０℃と、〔条件２〕前記フィルムの瞬間歪み（α）が１５０〜２００％、且つ永久歪み（β）が１０％以下、との２つの条件を共に満たす。【選択図】  図１
2015081305.tif 000002
【特許請求の範囲】
【請求項１】
芳香族骨格を有するポリエステルポリオール（Ａ）、炭素数が２〜６の範囲の脂肪族骨格を有するジオール（Ｂ）、及びジイソシアネート（Ｃ）を反応させて得られるポリウレタンエラストマーであり、下記〔条件１〕と〔条件２〕を共に満たすことを特徴とするポリウレタンエラストマー。
〔条件１〕前記ポリウレタンエラストマーにより作製した厚さ５０μｍのフィルムを用いて、粘弾性スペクトロメータにより、温度範囲−１００〜２００℃、昇温速度５℃／分、周波数１Ｈｚで測定したときのｔａｎδピーク温度が０〜４０℃の範囲であること。
〔条件２〕前記ポリウレタンエラストマーにより作製した初期長さ（ＬＳ１）のフィルムを用いて、精密万能試験機により、速度１２５％／分で３００％まで伸長させた後、直ちに速度−１２５％／分で初期長さ（ＬＳ１）まで復元させて、応力が０になった時点の長さを（Ｌ１）としたときに下記式〔１〕より算出した１回目の伸縮試験時の瞬間歪み（α）が１５０〜２００％の範囲であり、且つ、前記操作を再度繰り返して、初期長さ（ＬＳ１）まで復元させた後、開放して、２４時間後の長さを（Ｌ２）としたときに、下記式〔２〕より算出した２回目の伸縮試験時の永久歪み（β）が１０％以下であること。
１回目の伸縮試験時の瞬間歪み（％）＝（Ｌ１−ＬＳ１）／ＬＳ１×１００・・式〔１〕
２回目の伸縮試験時の永久歪み（％）＝（Ｌ２−ＬＳ１）／ＬＳ１×１００・・式〔２〕
【請求項２】
前記芳香族骨格を有するポリエステルポリオール（Ａ）のガラス転移温度が、−２０〜２０℃の範囲である請求項１記載のポリウレタンエラストマー。
【請求項３】
前記芳香族骨格を有するポリエステルポリオール（Ａ）が、ｏ−フタル酸、ｍ−フタル酸、ｐ−フタル酸、及びそれらの反応性誘導体から選ばれる少なくとも一つを原料に用いて合成されたポリオールである請求項１記載のポリエステルエラストマー。
【請求項４】
請求項１〜３の何れか一項に記載のポリウレタンエラストマーを紡糸して得られることを特徴とする弾性繊維。
【発明の詳細な説明】
【技術分野】
【０００１】
本発明は、ポリウレタンエラストマー、及びそれを用いて得られる弾性繊維に関する。
【０００２】
更に詳しくは、本発明のポリウレタンエラストマーは、芳香族骨格を有するポリエステルポリオールと、炭素数が２〜６の脂肪族骨格を有するジオール、及びジイソシアネートを反応させて得られ、前記ポリウレタンエラストマーにより作製したフィルムを用いて、異なる２種類の測定条件で得られる測定値がいずれも特定の範囲内であることにより、着用直後は伸長後の戻りが適度に遅く、緩やかに弾性回復するが、最終的な歪みは小さいという従来にない弾性回復挙動を示すことにより、優れたサポート感を発現可能な弾性繊維を得ることができる。
【背景技術】
【０００３】
従来からポリウレタンエラストマーより得られる弾性繊維は、心地よい着用感（フィット感）、サポート感、ソフト感、弾性回復性、伸縮性などの特性を活かして、例えば、インナーウェア、スポーツウェア、レッグウェア、ストッキング、靴下、水着、サポーター、医療用品（包帯、ガーゼ、パップ材基布、絆創膏、サージカルテープ等）、産業資材、衣料品、あるいは紙おしめなどサニタニー品の漏れ防止用締付け材料、防水資材の締付け材料、疑似餌、造花、電気絶縁材、ワイピングクロス、コピークリーナー、ガスケットなどの広範囲の用途に利用されてきた。
【０００４】
特に衣料品や医療用品、締付け材料などの用途では、弾性繊維製品は着用時には一旦伸長状態になり、その後回復力により収縮して身体（又は患部）へ適度にフィットすることが重要な要求性能となる。このような着用時の適度な着用感（フィット感）やサポート感（ソフトな着用感又は強い着圧感など）は、製品設計（例えば、樹脂の配合組成、添加剤の種類、弾性繊維の織り方など）によりコントロールされている。
【０００５】
最近では、このような着用感やサポート感だけでなく、身体（又は患部）に着用してから安定で快適な着用感を発現するまでの時間の微妙なコントロールが製品設計において要求されるようになってきた。即ち、弾性繊維製品を伸長させて着用した直後は歪みが大きくソフトな着用感を与えるが、その後は次第に収縮して歪みが緩和して小さくなり、身体（又は患部）に適度な締付け感を感じさせながらフィットするような弾性繊維製品が市場では要望されている。
【０００６】
このような市場の強い要望に応えるために、種々の提案がなされてきた。
例えば、高分子ポリオ−ル、有機ポリイソシアネ−ト、及び低分子ポリオ−ルとからなるポリウレタンエラストマーであって、分岐構造を有し、且つ、全ウレタン結合のうち、０．１〜５０％が芳香族水酸基と芳香族イソシアネート基からなるウレタン結合であるポリウレタンエラストマー、が知られている（例えば、特許文献１参照。）。
【０００７】
特許文献１によれば、良好な耐熱性、弾性回復性を有するポリウレタンエラストマー、及び弾性繊維を得ることができるという。
【０００８】
しかしながら、特許文献１に記載のポリウレタンエラストマーは、弾性回復率が高すぎるため、身体（又は患部）に着用した直後から締め付け感やフィット感を発現することになり、徐々にソフトに締め付けることが困難であるという問題があった。
【０００９】
また、高分子量ジオールと芳香族ジイソシアネートを主要構成成分としてなる重量平均分子量が１００，０００以上１，０００，０００以下のポリウレタンエラストマーおよび可塑剤からなるポリウレタン弾性繊維用材料、が知られている（例えば、特許文献２参照。）。
【００１０】
特許文献２によれば、（１）衣服などに用いた際に、フィット性を満足すること、（２）フィット感がありながら締め付け感のないソフトな着用感を有し、低温でも風合いが変化しないこと、などの効果を発現できるという。
【００１１】
しかしながら、特許文献２に記載のポリウレタン弾性繊維用材料でも、前記特許文献１と同様、３００％伸長直後の伸長回復率が高いために、身体（又は患部）に着用した直後から締め付け感やフィット感を発現することになり、徐々にソフトに締め付ける機能を発現することは困難であるという問題があった。
【００１２】
このように、従来のポリウレタンエラストマー、及びそれを紡糸して得られる弾性繊維には、未だ解決すべき多くの問題があった。
【先行技術文献】
【特許文献】
【００１３】
【特許文献１】特開平８−１２００４７号公報
【特許文献２】特開２００５−０７５８５７号公報
【発明の概要】
【発明が解決しようとする課題】
【００１４】
本発明の目的は、着用直後は伸長後の戻りが適度に遅く、緩やかに弾性回復するが、最終的な歪みは小さいという従来にない弾性回復挙動を示すことにより、優れたサポート感を発現可能なポリウレタンエラストマー、及びそれを用いた弾性繊維を提供することにある。
【課題を解決するための手段】
【００１５】
本発明者らは、前記課題を解決すべく、鋭意検討を進めた結果、特定のポリエステルポリオール、鎖延長剤、及びジイソシアネートを反応させて得られるポリウレタンエラストマーにより作製したフィルムを用いて２つの異なる測定条件で得られる測定値がいずれも特定の範囲内であることにより、着用直後は伸長後の戻りが適度に遅く、緩やかに弾性回復するが、最終的な歪みは小さいという従来にない弾性回復挙動を示すことにより、優れたサポート感を発現可能なポリウレタンエラストマー、及び弾性繊維を得ることができることを見出し、本発明を完成するに到った。
【００１６】
即ち、本発明は、芳香族骨格を有するポリエステルポリオール（Ａ）、炭素数が２〜６の範囲の脂肪族骨格を有するジオール（Ｂ）、及びジイソシアネート（Ｃ）を反応させて得られるポリウレタンエラストマーであり、下記〔条件１〕と〔条件２〕を共に満たすことを特徴とするポリウレタンエラストマーに関するものである。
〔条件１〕前記ポリウレタンエラストマーにより作製した厚さ５０μｍのフィルムを用いて、粘弾性スペクトロメータにより、温度範囲−１００〜２００℃、昇温速度５℃／分、周波数１Ｈｚで測定したときのｔａｎδピーク温度が０〜４０℃の範囲であること。
〔条件２〕前記ポリウレタンエラストマーにより作製した初期長さ（ＬＳ１）のフィルムを用いて、精密万能試験機により、速度１２５％／分で３００％まで伸長させた後、直ちに速度−１２５％／分で初期長さ（ＬＳ１）まで復元させて、応力が０になった時点の長さを（Ｌ１）としたときに下記式〔１〕より算出した１回目の伸縮試験時の瞬間歪み（α）が１５０〜２００％の範囲であり、且つ、前記操作を再度繰り返して、初期長さ（ＬＳ１）まで復元させた後、開放して、２４時間後の長さを（Ｌ２）としたときに、下記式〔２〕より算出した２回目の伸縮試験時の永久歪み（β）が１０％以下であること。
１回目の伸縮試験時の瞬間歪み（％）＝（Ｌ１−ＬＳ１）／ＬＳ１×１００・・式〔１〕
２回目の伸縮試験時の永久歪み（％）＝（Ｌ２−ＬＳ１）／ＬＳ１×１００・・式〔２〕
【００１７】
また、本発明は、前記ポリウレタンエラストマーを紡糸して得られることを特徴とする弾性繊維に関するものである。
【発明の効果】
【００１８】
本発明のポリウレタンエラストマーは、着用直後は伸長後の戻りが適度に遅く、緩やかに弾性回復するが、最終的な歪みは小さいという、従来にない弾性回復挙動を示すことにより、優れたサポート感を発現可能な弾性繊維を得ることができる。
【００１９】
本発明の弾性繊維は、従来にない弾性回復挙動を示すことにより、心地よい着用感（フィット感）、サポート感、ソフト感、弾性回復性、伸縮性などの優れた性能を発現できるので、例えば、衣料品（インナーウェア、スポーツウェア、レッグウェア、ストッキング、靴下、水着、レオタード、リゾートウェア、ホームウェア、サポーター、芯地等）、医療用品（包帯、ガーゼ、パップ材基布、絆創膏、サージカルテープ、マスク等）、産業資材（電気絶縁材、ワイピングクロス、ガスケット、フィルター、ワイパー、保護カバー等）、育児・介護用品（紙おしめ、失禁パッド、サニタニー品、漏れ防止用締付け材料等）、事務用品（コピークリーナー等）、防水資材の締付け材料、疑似餌、造花などの広範囲の用途に利用できる。
【発明を実施するための形態】
【００２０】
＜ポリウレタンエラストマー＞
本発明のポリウレタンエラストマーは、芳香族骨格を有するポリエステルポリオール（Ａ）、炭素数が２〜６の範囲の脂肪族骨格を有するジオール（Ｂ）、及びジイソシアネート（Ｃ）を必須原料に用いて、公知の方法に従い反応させて得ることができる。
【００２１】
先ず、前記芳香族骨格を有するポリエステルポリオール（Ａ）（以下「芳香族ポリエステルポリオール（Ａ）」と略記。）について説明する。
【００２２】
前記芳香族ポリエステルポリオール（Ａ）としては、例えば、ジオールとジカルボン酸もしくはその反応性誘導体〔例えば、酸無水物、低級アルキルエステル（ジメチルエステル、ジエチルエステルなどの炭素数が１〜４のアルキルエステル）、酸ハロゲン化物（酸クロライドなど）〕との縮合重合生成物などが挙げられる。
【００２３】
前記ジオールとしては、脂肪族ジオール〔直鎖ジオール（例えばエチレングリコール、ジエチレングリコール、１，３−プロパンジオール、１，４−ブタンジオール、１，５−ペンタンジオール、１，６−ヘキサンジオールなど）、分岐ジオール（例えば、プロピレングリコール、ネオペンチルグリコール、３−メチル−１，５−ペンタンジオール、２，２−ジエチル−１，３−プロパンジオール、１，２−ブタンジオール、１，３−ブタンジオール、２，３−ブタンジオールなど）〕；脂環式ジオール〔例えば、１，４−ビス（ヒドロキシメチル）シクロヘキサン、２，２−ビス（４−ヒドロキシシクロヘキシル）プロパンなど〕；芳香族ジオール〔例えば、ｍ−キシリレングリコール、ｐ−キシリレングリコール、ビスフェノール類（例えば、ビスフェノールＡ、ビスフェノールＳ、ビスフェノールＦなど）のアルキレンオキシド付加物（好ましくは分子量５００未満）、ジヒドロキシナフタレンのアルキレンオキシド付加物（好ましくは分子量５００未満）、ビス（２−ヒドロキシエチル）テレフタレートなど〕、などが挙げられる。これらは単独使用でも２種以上を併用してもよい。これらの中でも、脂肪族ジオールが好ましい。
【００２４】
前記ジカルボン酸もしくはその反応性誘導体としては、炭素数が８〜１２の範囲の芳香族ジカルボン酸〔例えば、ｏ−フタル酸、ｍ−フタル酸、ｐ−フタル酸など〕；及びこれらの反応性誘導体〔例えば、酸無水物、低級アルキルエステル（ジメチルエステル、ジエチルエステルなどの炭素数が１〜４のアルキルエステル）、酸ハロゲン化物（酸クロライド等）など〕が挙げられる。必要に応じて炭素数４〜１５の脂肪族ジカルボン酸〔例えば、コハク酸、アジピン酸、セバシン酸、グルタル酸、アゼライン酸、マレイン酸、フマル酸など〕；脂環式ジカルボン酸〔例えば、１，２−シクロヘキサンジカルボン酸、１，３−シクロヘキサンジカルボン酸、１，４−シクロヘキサンジカルボン酸、シクロペンタンジカルボン酸など〕、などが挙げられる。これらは単独使用でも２種以上を併用してもよい。
【００２５】
前記芳香族ポリエステルポリオール（Ａ）のガラス転移温度（以下「Ｔｇ」という。）は、好ましくは−３０〜３０℃の範囲であり、より好ましくは−２０〜２０℃の範囲である。前記（Ａ）のＴｇがかかる範囲であれば、ポリウレタンエラストマーのｔａｎδピーク温度を０〜４０℃の範囲にすることが容易にできる。
【００２６】
なお、ポリエステルポリオールのＴｇは、示差走差熱量測定法（ＤＳＣ：Differential Scanning Calorimeter）により下記の条件に従い測定し、比熱変化の中点とした。
測定機  ：ＤＳＣ  Ｑ−１００（ティ・エー・インスツルメント株式会社）
温度範囲：−１００〜１００℃
昇温速度：１０℃／分
雰囲気  ：窒素中
【００２７】
本発明では、前記芳香族ポリエステルポリオール（Ａ）を単独使用してもよいが、前記芳香族ポリエステルポリオール（Ａ）と脂肪族ポリエステルポリオール、ラクトンポリオール、ポリエーテルジオール、ポリカーボネートジオール等の他のポリオールとを本発明の目的を阻害しない範囲で併用してもよい。
【００２８】
前記芳香族ポリエステルポリオール（Ａ）の使用量は、合成に用いる全てポリオールのモル数の合計に対して、１０〜１００モル％の範囲であり、好ましくは２０〜１００モル％の範囲であり、より好ましくは５０〜１００モル％の範囲である。前記（Ａ）をかかる範囲で用いるならば、伸縮試験後の瞬間歪みが１００％を越え、心地よい着用感（フィット感）、ソフト感を発現できる。また、時間の経過とともに歪みが小さくなり、同時に優れたサポート力と締め付け感を維持できる。
【００２９】
前記芳香族ポリエステルポリオール（Ａ）の数平均分子量（以下「Ｍｎ」という。）は、前記ポリウレタンエラストマーを紡糸して得られる弾性繊維の着用感（フィット感）、サポート感、ソフト感、弾性回復性、伸縮性などの要求性能を考慮して設定すればよい。
通常、前記（Ａ）のＭｎは、好ましくは５００〜５０００の範囲であり、より好ましくは１０００〜３０００の範囲である。
【００３０】
尚、本発明で記載の前記芳香族ポリエステルポリオール（Ａ）のＭｎとは、特に断りのない限り、水酸基価と酸価を用いて後記する方法で算出した値である。
【００３１】
次に、本発明において、鎖延長剤として必須に用いる炭素数が２〜６の範囲の脂肪族骨格を有するジオール（Ｂ）（以下「脂肪族ジオール（Ｂ）」と略記。）について以下に説明する。
【００３２】
本発明のポリウレタンエラストマーでは、鎖延長剤として、炭素数が２〜６の範囲の脂肪族骨格を有するジオール（Ｂ）を必須に用いる。
【００３３】
前記脂肪族ジオール（Ｂ）を用いることにより、伸度、弾性回復性、伸縮性などの性能が更に向上した弾性繊維を得ることができる。
【００３４】
しかしながら、前記脂肪族ジオール（Ｂ）の炭素数が６を超える場合は、ウレタンエラストマーに優れた伸縮性や弾性回復率を付与できなくなるおそれがあり、好ましくない。
【００３５】
前記脂肪族ジオール（Ｂ）としては、直鎖構造でも分岐構造でもいずれの構造のアルキル鎖を有するものでもよく、例えば、エチレングリコール、プロピレングリコール、１，３−プロパンジオール、１，４−ブタンジオール、１，２−ブタンジオール、１，３−ブタンジオール、２，３−ブタンジオール、１，５−ペンタンジオール、ネオペンチルグリコール、１，６−ヘキサンジオール、３−メチル−１，５−ペンタンジオールなどが挙げられる。前記脂肪族ジオール（Ｂ）の中でも、適度な反応性を得ることができることから、１，４−ブタンジオールが好ましい。これらは単独でも２種以上を併用してもよい。
【００３６】
前記脂肪族ジオール（Ｂ）の使用量は、前記脂肪族ジオール（Ｂ）のモル数と前記芳香族ポリエステルポリオール（Ａ）のモル数との比〔即ち（Ｂ）／（Ａ）モル比〕が、好ましくは０．５〜５．０モル比の範囲であり、より好ましくは１．０〜４．０の範囲である。前記モル比がかかる範囲であれば、伸度が高く、優れた弾性回復性と伸縮性を有する弾性繊維用のポリウレタンエラストマーを得ることができる。
【００３７】
また、本発明では、鎖延長剤として、前記脂肪族ジオール（Ｂ）と共に、その他の鎖延長剤を併用してもよい。
【００３８】
前記その他の鎖延長剤としては、公知のものが使用でき、例えば、低分子量ジアミン（例えば、エチレンジアミン、プロピレンジアミン、ブタンジアミン、ヘキサメチレンジアミン、キシリレンジアミン、４，４−ジアミノジフェニルメタン、ヒドラジンなど）が挙げられる。
【００３９】
また、反応調整剤又は重合度調整剤として、公知のものが使用でき、例えば、ブタノールなどの１官能性のモノオール、あるいはジエチルアミンやジブチルアミン等の１官能性のモノアミンなどが挙げられる。
【００４０】
更に、本発明では、ポリウレタンエラストマーの紡糸性を阻害しない範囲内で、水酸基及び／又はアミノ基などの官能基を有する平均官能基数（分子中の活性水素原子の数）が好ましくは３〜６の範囲、より好ましくは３又は４である活性水素化合物を使用することができる。
【００４１】
このような活性水素化合物（カッコ内は分子中の活性水素原子の数を表す。）としては、例えば、グリセリン（３）、トリメチロールエタン（３）、トリメチロールプロパン（３）、ヘキサントリオール（３）、ペンタエリスリトール（４）、ソルボース（５）、ソルビトール（６）、１，３，５−トリアミノベンゼン（６）等などが挙げられる。これらの中でも、ポリウレタンエラストマーに、適度な弾性回復性、ソフト感が付与できる点から、グリセリン、トリメチロールエタン、トリメチロールプロパンが、好ましい。
【００４２】
次に、本発明のポリウレタンエラストマーの製造に用いるジイソシアネート（Ｃ）について、以下に説明する。
【００４３】
前記ジイソシアネート（Ｃ）としては、脂肪族ジイソシアネート、脂環式ジイソシアネート、芳香族ジイソシアネートなどのいずれのものも使用することができる。
【００４４】
前記ジイソシアネート（Ｃ）としては、例えば、４，４'−ジフェニルメタンジイソシアネート、２，４'−ジフェニルメタンジイソシアネート、２，４−トリレンジイソシアネート、２，６−トリレンジイソシアネート、１，３−フェニレンジイソシアネート、１，４−フェニレンジイソシアネート、１，５−ナフタレンジイソシアネート、４，４’−ジイソシアナトビフェニル、３，３’−ジメチル−４，４’−ジイソシアナトジフェニルメタン、キシリレンジイソシアネート、水添キシリレンジイソシアネート、イソホロンジイソシアネート、１，６−ヘキサメチレンジイソシアネート、４，４'−ジシクロヘキシルメタンジイソシアネート、メタ−テトラメチルキシレンジイソシアネート、パラ−テトラメチルキシレンジイソシアネート等が挙げられ、これらは単独使用でも２種以上を併用してもよい。これらの中でも、優れた強度を発現でき、且つ、低価格であることから、４，４'−ジフェニルメタンジイソシアネートが好ましい。
【００４５】
前記ジイソシアネート（Ｃ）のモル数と、前記芳香族ポリエステルポリオール（Ａ）と前記脂肪族ジオール（Ｂ）の合計モル数との比、〔即ち（Ｃ）／［（Ａ）＋（Ｂ）］モル比〕は、好ましくは０．９５〜１．２０モル比の範囲であり、より好ましくは１．００〜１．１０の範囲である。前記モル比がかかる範囲であれば、伸度が高く、優れた弾性回復性と伸縮性を有する弾性繊維用のポリウレタンエラストマーを得ることができる。
【００４６】
本発明のポリウレタンエラストマーは、前記芳香族ポリエステルポリオール（Ａ）と、鎖延長剤である前記脂肪族ジオール（Ｂ）、及びジイソシアネート（Ｃ）を必須に反応させて得られるが、得られるポリウレタンエラストマーは下記の〔条件１〕と〔条件２〕を共に満たす必要がある。
【００４７】
〔条件１〕
本発明のポリウレタンエラストマーにより作製した厚さ５０μｍのフィルムを用いて、粘弾性スペクトロメータにより、温度範囲−１００〜２００℃、昇温速度５℃／分、周波数１Ｈｚで測定したときのｔａｎδピーク温度が０〜４０℃の範囲であること。
【００４８】
尚、本発明では、ｔａｎδピーク温度（℃）を粘弾性スペクトロメータ（エスアイアイ・ナノテクノロジー株式会社製、型式：ＤＭＳ６１００）により測定した。
【００４９】
〔条件２〕
本発明のポリウレタンエラストマーにより作製した初期長さ（ＬＳ１）のフィルムを用いて、精密万能試験機により、速度１２５％／分で３００％まで伸長させた後、直ちに速度−１２５％／分で初期長さ（ＬＳ１）まで復元させて、応力が０になった時点の長さを（Ｌ１）としたときに下記式〔１〕より算出した１回目の伸縮試験時の瞬間歪み（α）が１５０〜２００％の範囲であり、且つ、前記操作を再度繰り返して、初期長さ（ＬＳ１）まで復元させた後、開放して、２４時間後の長さを（Ｌ２）としたときに、下記式〔２〕より算出した２回目の伸縮試験時の永久歪み（β）が１０％以下であること。
１回目の伸縮試験時の瞬間歪み（％）＝（Ｌ１−ＬＳ１）／ＬＳ１×１００・・式〔１〕
２回目の伸縮試験時の永久歪み（％）＝（Ｌ２−ＬＳ１）／ＬＳ１×１００・・式〔２〕
【００５０】
尚、本発明では、瞬間歪み（α）と永久歪み（β）を精密万能試験機（株式会社  島津製作所製、オートグラフＡＧ−１０ＫＮＸ）により測定した。
【００５１】
本発明のポリウレタンエラストマーは、前記の〔条件１〕と〔条件２〕とを共に満たすことにより、着用直後は伸長後の戻りが適度に遅く、緩やかに弾性回復するが、最終的な歪みは小さいという、従来にない弾性回復挙動を示すことにより、優れたサポート感を発現可能な弾性繊維を初めて得ることができる。
【００５２】
しかしながら、前記〔条件１〕において、ｔａｎδピーク温度が０℃未満の場合には、瞬間に発現する弾性回復率が高く、瞬間歪みが小さくなる恐れがあり、好ましくない。
【００５３】
一方、前記〔条件１〕において、ｔａｎδピーク温度が４０℃を超える場合には、ウレタンエラストマーや弾性繊維を室温条件下で使用する際に、延伸により高分子の構造破壊が生じてしまい、良好な伸縮性が発現しない恐れがあり、好ましくない。
【００５４】
前記〔条件２〕において、瞬間歪み（α）が１５０％未満の場合には、瞬間に発現する弾性回復率が高く、ソフトな着用感（フィット感）が得られない恐れがあり、好ましくない。一方、瞬間歪み（α）が２００％を超える場合には、充分に伸縮性が得られず、身体（又は患部）などの対象物（接触物）に対して充分にフィットしなくなる恐れがあり、好ましくない。
【００５５】
また、前記〔条件２〕において、永久歪み（β）が１０％を超える場合には、時間の経過と共にサポート感や締め付け感が喪失して発現しない恐れがあり、好ましくない。
【００５６】
本発明のポリウレタンエラストマーには、公知の添加剤を配合することができる。前記添加剤としては、例えば、整泡剤、紫外線吸収剤、酸化防止剤、脱泡剤、砥粒、充填剤、顔料、染料、着色剤、増粘剤、界面活性剤、難燃剤、可塑剤、滑剤、帯電防止剤、耐熱安定剤、粘着付与剤、硬化触媒、安定剤、シランカップリング剤、ワックス、無機質コロイドゾル（コロイダルシリカ、コロイダルアルミナなど）、無機微粒子、粘着防止剤、熱融着向上剤、防腐剤、防カビ剤、消泡剤、滑剤、軟化剤、離型剤、発泡剤、増量剤、増核剤、抗菌剤、消臭剤、ブロッキング防止剤等の公知のものが使用できる。その他必要に応じて、樹脂組成物の製造において通常使用されているような添加剤が何れも使用できる。
【００５７】
上記添加剤はほんの一例であって、本発明の目的を阻害しない限り、添加剤の種類、使用量、添加時期などの条件を限定するものではなく、適宜選択して行うことが望ましい。
【００５８】
＜弾性繊維＞
次に、本発明の弾性繊維について、以下に説明する。
【００５９】
本発明のポリウレタンエラストマーは、例えば、繊維、成形体（フィルム、シート、成型物など）、塗料など種々の形態で広範囲に利用できる。これら形態の中でも、特に、弾性繊維に紡糸した場合に、心地よい着用感（フィット感）、サポート感、ソフト感、弾性回復性、伸縮性などの優れた性能を得ることできる。
【００６０】
前記ポリウレタンエラストマーを用いた弾性繊維の紡糸方法としては、例えば、溶融紡糸、乾式紡糸、湿式紡糸などの公知の方法が挙げられ、特に限定はしないが、得られる繊維の均質性、生産コストなどの観点から、溶融紡糸が好ましい。
【００６１】
溶融紡糸で弾性繊維を得る方法としては、例えば（１）ポリウレタン弾性体チップを溶融紡糸する方法や、（２）ポリウレタン弾性体チップを溶融した後、ポリイソシアネート化合物を混合して紡糸する方法や、（３）ポリオールとジイソシアネートを反応させたプレポリマーと低分子ジオールとを反応させた紡糸用ポリマーを合成した後、固化させることなく紡糸する反応紡糸方法などが知られている。これらの方法のうち、前記方法（３）では、例えば特表平１１−３９０３０号公報に開示されているように、低分子ジオールをプレポリマーの一部と事前に反応させ、水酸基過剰のプレポリマーとして反応機に注入する方法も行うことができる。
【００６２】
また、前記弾性繊維の製造に用いる紡糸装置や紡糸条件などは、前記ポリウレタンエラストマーの性状（例えば、ポリマー組成、粘度、熱安定性など）や目的とする繊維の太さや形状などにより異なるため、それに応じて適宜設定すればよく、特に限定しない。
【００６３】
また、油剤を付与して巻き取られた弾性繊維は、通常、固相重合を行う。更に、巻き取られた弾性繊維は低湿条件にてハードセグメントのガラス転移温度付近で熱処理を行い、ハードセグメントとソフトセグメントの相分離を十分に進行させることが好ましい。
【００６４】
本発明の弾性繊維の繊度（繊維の太さ）は、弾性繊維製品の形状保持性能や製造コストなどから適宜選択することができるが、製造の容易さやコスト面から、好ましくは１１〜８００ｄｔｅｘの範囲であり、より好ましくは１７〜６２２ｄｔｅｘの範囲であり、更に好ましくは１７〜１５６ｄｔｅｘの範囲である。
【００６５】
尚、繊度の測定方法は、巻糸体から繊維を解除し、２４時間放置して収縮させた後、張力なしの状態で繊維を繊度測定板に引いた直線に沿って置き、１００ｃｍの長さに５０本切り取り、合計５０本分の質量（ｍｇ）を測定して、下記の式により算出できる。
繊度（ｄｔｅｘ）＝測定質量（ｍｇ）／５０×１０
【００６６】
本発明の弾性繊維は、従来にない弾性回復挙動を示すことにより、心地よい着用感（フィット感）、サポート感、ソフト感、弾性回復性、伸縮性などの優れた性能を発現できるので、例えば、衣料品（インナーウェア、スポーツウェア、レッグウェア、ストッキング、靴下、水着、レオタード、リゾートウェア、ホームウェア、サポーター、芯地等）、医療用品（包帯、ガーゼ、パップ材基布、絆創膏、サージカルテープ、マスク等）、産業資材（電気絶縁材、ワイピングクロス、ガスケット、フィルター、ワイパー、保護カバー等）、育児・介護用品（紙おしめ、失禁パッド、サニタニー品、漏れ防止用締付け材料等）、事務用品（コピークリーナー等）、防水資材の締付け材料、疑似餌、造花などの広範囲の用途に利用できる。
【実施例】
【００６７】
以下、本発明を実施例により、更に具体的に説明するが、本発明の範囲はこれら実施例のみに限定されるものではない。
また、本発明では、特に断りのない限り、「％」は「質量％」である。
尚、本発明で用いた測定方法及び評価方法は、以下の通りである。
【００６８】
〔ポリエステルポリオールの酸価の測定方法〕
ポリエステルポリオールの酸価（単位：ｍｇＫＯＨ／ｇ）をＪＩＳ  Ｋ１５５７−５に準じて測定した。
【００６９】
〔ポリエステルポリオールの水酸基価の測定方法〕
ポリエステルポリオールの水酸基価（単位：ｍｇＫＯＨ／ｇ）をＪＩＳ  Ｋ１５５７−１に準じて測定した。
【００７０】
〔ポリエステルポリオールの数平均分子量（Ｍｎ）の算出方法〕
ポリエステルポリオール（官能基数２）のＭｎは、酸価と水酸基価より下記の計算式をもとに算出した。
数平均分子量＝（５６．１１×１０００×２）／（酸価＋水酸基価）
【００７１】
〔ポリエステルポリオールのガラス転移温度（Ｔｇ）の測定方法〕
ポリエステルポリオールのＴｇ（℃）は、示差走差熱量測定法（Differential Scanning Calorimetry法：ＤＳＣ）により、下記の条件に従い測定し、比熱変化の中点とした。
測定機  ：ＤＳＣ  Ｑ−１００（ティ・エー・インスツルメント株式会社）
温度範囲：−１００〜１００℃
昇温速度：１０℃／分
雰囲気  ：窒素中
【００７２】
〔ポリウレタンエラストマーのＤＭＦ溶液の粘度の測定方法〕
２５℃雰囲気下、ブルックフィールド製Ｂ型粘度計ＬＶＴにて測定した。
【００７３】
〔フィルムの作製方法〕
ポリウレタンエラストマーのＤＭＦ溶液を離型フィルム（リンテック株式会社製）上に厚さ１５０μｍになるように均一に塗布して、循風乾燥機中７０℃で２分間加熱し、更に１１０℃で２分間乾燥させて、厚さ５０μｍのフィルムを作製した。
【００７４】
〔フィルムの粘弾性の評価方法及び判定基準〕
ポリウレタンエラストマーのＤＭＦ溶液を用いて作製したフィルムを用いて、下記の手順に従いＪＩＳ  Ｋ  ０１２９に準拠し動的粘弾性分析により、ｔａｎδピーク温度（「損失係数ピーク温度」ともいう。）（℃）を測定して、フィルムの粘弾性を評価した。
前記フィルムの貯蔵弾性率（Ｅ’）及び損失弾性率（Ｅ”）を、粘弾性スペクトロメータ（型式：ＤＭＳ６１００、エスアイアイ・ナノテクノロジー株式会社製）を使用して、温度範囲−１００〜２００℃、昇温速度５℃／分、周波数１Ｈｚの条件下、引張モードで測定した。
Ｅ’／Ｅ”をｔａｎδとした場合に、ｔａｎδが最大値となる温度を「ｔａｎδピーク温度（℃）」として、下記の基準に従い粘弾性を評価した。
フィルムの粘弾性の判断基準
○：ｔａｎδピーク温度が０〜４０℃の場合。
×：ｔａｎδピーク温度が０℃未満、又は４０℃を超える場合。
【００７５】
〔フィルムの瞬間歪み（α）と永久歪み（β）の評価方法及び判定基準〕
実施例及び比較例で得た厚さ５０μｍのフィルムを試験片（幅１０ｍｍ×長さ８０ｍｍ）に切り抜き、精密万能試験機（株式会社  島津製作所製、オートグラフＡＧ−１０ＫＮＸ）を使用して、下記の測定条件にて、１回目の伸縮試験時の瞬間歪み（α）、及び２回目の伸縮試験時の永久歪み（β）を測定して、下記の基準にて判定した。
前記試験片をチャック間隔４０ｍｍ（ＬＳ１）になるようにつかみ、次いで、伸長速度５０ｍｍ／分（ＬＳ１の１２５％／分）で元のチャック間隔を基準とした３００％（最終長さ１６０ｍｍ）まで伸長させる。３００％到達後、直ちに伸長状態を保持することなく収縮速度５０ｍｍ／分（Ｌ０の−１２５％／分）で元のチャック間隔４０ｍｍ（ＬＳ１）まで復元させる。
その際、応力が０になった時点の試料片の長さ（Ｌ１）を測定して、下記式〔１〕より１回目の伸縮試験時の「瞬間歪み（α）」（％）を計算する。
次いで、１回目測定終了後の試料片を用いて、１回目と同じ操作を繰返した後、試料片をチャックより開放し、室温（１〜３０℃）にて２４時間放置後、試料片の長さ（Ｌ２）を測定して、下記式〔２〕より２回目の伸縮試験時の「永久歪み（β）」（％）を計算する。
１回目の伸縮試験時の瞬間歪み（％）＝（Ｌ１−ＬＳ１）／ＬＳ１×１００・・式〔１〕
２回目の伸縮試験時の永久歪み（％）＝（Ｌ２−ＬＳ１）／ＬＳ１×１００・・式〔２〕
測定条件
把握長      ：４０ｍｍ
伸長率      ：３００％
引張速度    ：５０ｍｍ／分
戻り速度    ：５０ｍｍ／分
インターバル：０分
瞬間歪み測定：１回目測定の戻り直後、応力が０ＭＰａになる時点。
永久歪み測定：２回目測定終了後、室温にて２４時間放置後。
フィルムの１回目の伸縮試験時の瞬間歪み及び２回目の伸縮試験時の永久歪みの判定基準
○：瞬間歪み（１回目伸縮試験時）が１５０〜２００％の範囲、且つ、永久歪み（２回目伸縮試験時）が１０％以下である場合。
×：瞬間歪み（１回目伸縮試験時）と永久歪み（２回目伸縮試験時）の少なくとも一方が前記条件を満足していない場合。
【００７６】
〔フィルムの強度と伸度の評価方法〕
実施例及び比較例で得た厚さ５０μｍのフィルムを試験片（幅５ｍｍ×長さ８０ｍｍ）に切り抜き、精密万能試験機（株式会社  島津製作所製、オートグラフＡＧ−１０ＫＮＸ）を使用して、引張強度（ＭＰａ）、３００％モジュラス（引張応力）（ＭＰａ）、破断強度（％）を測定した。
前記試験片をチャック間隔４０ｍｍになるように固定して、伸長速度５０ｍｍ／分で伸長させ、元のチャック間隔を基準として３００％まで伸長させた時点の強度と、破断時の強度（破断強度）及びその時の伸度を求めた。
【００７７】
〔合成例１〕
反応容器に、１，６−ヘキサンジオール（以下「１，６ＨＤ」と略す。）５０７部、無水フタル酸（以下「ＰＡＡ」と略す。）５６１部、及びテトラブチルチタネート（以下「ＴＢＴ」と略す。）０．０３部を仕込み、撹拌しながら、窒素気流下、内温２２０℃で２４時間反応させた。
反応終了後に得られた芳香族ポリエステルポリオール（Ａ１）は、数平均分子量（以下「Ｍｎ」と記載。）が２０００、ガラス転移温度（以下「Ｔｇ」と記載。）が−１０℃、酸価が０．１２ｍｇＫＯＨ／ｇ（以下単位省略。）、水酸基価が５６．５ｍｇＫＯＨ／ｇ（以下単位省略。）であった。
合成例１の合成結果を第１表にまとめた。
【００７８】
〔合成例２〜６〕
使用するポリオールの種類と仕込量を第１表に示したように変更した以外は、合成例１と同様の操作にて、芳香族ポリエステルポリオール（Ａ２）〜（Ａ４）、及び脂肪族ポリエステルポリオール（Ａ５）と（Ａ６）を合成した。
合成例２〜６の合成結果を第１表にまとめた。
【００７９】
〔実施例１〕
反応容器に、合成例１で得た芳香族ポリエステルポリオール（Ａ１）を２１３部、及び鎖伸長剤である炭素数２〜６の範囲の脂肪族ジオール（Ｂ）として１，４−ブタンジオール（以下「１，４ＢＧ」と略す。）１９部を仕込み、撹拌混合し、ジメチルホルムアミド（以下「ＤＭＦ」と略す。）３００部を加えて均一に溶解させた。
次いで、ジイソシアネート（Ｃ）として４，４’−ジフェニルメタンジイソシアネート（以下「４，４’ＭＤＩ」と略す。）を７５部加えて、内温８０℃で８時間反応した後、ＤＭＦを４００部徐々に加えて、本発明のポリウレタンエラストマー（Ｅ１）のＤＭＦ溶液（Ｕ１）（固形分濃度３０％、粘度４００ポイズ／測定温度２５℃）を得た。
前記ＤＭＦ溶液（Ｕ１）を剥離フィルム（キングリース株式会社製）上に厚さ１５０μｍになるように均一に塗布して、循風乾燥機中７０℃で２分間加熱し、更に１１０℃で２分間乾燥させて、厚さ５０μｍのフィルム（Ｆ１）を作製した。
前記フィルム（Ｆ１）は、ｔａｎδピーク温度が２６．５℃であり、且つ、瞬間歪み（α）が１９４％で、２４時間後の永久歪み（β）は５．５％であり、時間の経過とともに適度な締め付けを発現できるという優れた性能を有していることが判った。
実施例１の評価結果を第２表にまとめた。
【００８０】
〔実施例２〜５〕
実施例２〜５では、使用するポリオールの種類を第１表に示すように、それぞれ芳香族ポリエステルポリオール（Ａ２）〜（Ａ５）に変更した以外は実施例１と同様の操作で行い、本発明のポリウレタンエラストマー（Ｅ２）〜（Ｅ５）のＤＭＦ溶液（Ｕ２）〜（Ｕ５）（いずれも固形分濃度３０％）を調整した。
前記ＤＭＦ溶液（Ｕ２）〜（Ｕ５）を用いて、実施例１と同様の操作にて厚さ５０μｍのフィルム（Ｆ２）〜（Ｆ５）を作製して、ｔａｎδピーク温度、瞬間歪み（α）、２４時間後の永久歪み（β）を測定して第２表にまとめた。
前記（Ｆ２）〜（Ｆ５）は、いずれもｔａｎδピーク温度が０〜４０℃の範囲内にあり、且つ、瞬間歪みが１５０〜２００％の範囲内であり、２４時間後の永久歪みは１０．０％以下であることから、時間の経過とともに適度な締め付けを発現できるという優れた性能を有していることが判った。
実施例２〜５の評価結果を第２表にまとめた。
【００８１】
〔比較例１及び比較例２〕
比較例１及び比較例２では、使用するポリオールの種類を第１表に示すように、いずれも脂肪族ポリエステルポリオール（Ａ６）と（Ａ７）に変更した以外は実施例１と同様の操作で、ポリウレタンエラストマー（Ｅ６）と（Ｅ７）のＤＭＦ溶液（Ｕ６）と（Ｕ７）（いずれも固形分濃度３０％）を調整した。
比較例１のポリウレタンエラストマー（Ｅ６）のＤＭＦ溶液を用いて作製した厚さ５０μｍのフィルム（Ｆ６）は、ｔａｎδピーク温度が−２５．２℃で大変低く、且つ、瞬間歪みが４１％と小さく、また、２４時間後の永久歪みは１３．３％と大きくなり、伸長後、直ちに収縮してしまい、その後の歪みも大きいため、適度な締め付けを得ることが困難であった。
比較例２のポリウレタンエラストマー（Ｅ７）のＤＭＦ溶液を用いて作製した厚さ５０μｍのフィルム（Ｆ７）は、ｔａｎδピーク温度が−５．８℃で低く、且つ、瞬間歪みが３０％と小さく、伸長後、直ちに収縮してしまう点で劣っていた。
比例例１と比較例２の評価結果を第２表にまとめた。
【００８２】
尚、第１表及び第２表中の略号は、下記名称を意味する。
４，４’ＭＤＩ：４，４’−ジフェニルメタンジイソシアネート
ＥＧ：エチレングリコール
ＤＥＧ：ジエチレングリコール
ＰＧ：プロピレングリコール（別名：１，２−プロパンジオール）
１，４ＢＧ：１，４−ブタンジオール
ＮＰＧ：ネオペンチルグリコール
１，６ＨＤ：１，６−ヘキサンジオール
ＰＡＡ：無水フタル酸
ＩＰＡ：イソフタル酸
ＡＡ：アジピン酸
ＴＢＴ：テトラブチルチタネート
ＤＭＦ：ジメチルホルムアミド
【００８３】
【表１】
2015081305.tif 000003
【００８４】
【表２】
2015081305.tif 000004
【産業上の利用可能性】
【００８５】
本発明のポリウレタンエラストマーは、着用直後は伸長後の戻りが適度に遅く、緩やかに弾性回復するが、最終的な歪みは小さいという、従来にない弾性回復挙動を示すことにより、優れたサポート感を発現できるので、例えば、インナーウェア、スポーツウェア、レッグウェア、ストッキング、水着、サポーター、医療用品（例えば包帯、ガーゼ、パップ材基布、絆創膏、サージカルテープ）などの衣料、産業資材、医療、あるいは紙おしめなどサニタニー品の漏れ防止用締付け材料、防水資材の締付け材料、疑似餌、造花、電気絶縁材、ワイピングクロス、コピークリーナー、ガスケットなどの広範囲な用途に利用できる。
【図面の簡単な説明】
【００８６】
【図１】図１は、引っ張り試験機  オートグラフＡＧ−１０ＫＮＸ（株式会社  島津製作所製）により測定した１回目の伸縮試験時のヒステリシス曲線による瞬間歪み（α）の求め方の一例を示した説明図である。１回目の伸縮試験時の瞬間歪み（α）とは、図１において伸度（％）として表される値である。
【符号の説明】
【００８７】
α；１回目の伸縮試験時の瞬間歪み（％）
【図１】
2015081305.tif 000005